(57)【要約】【課題】新規なエマルションを提供する。【解決手段】芳香族基を複数有する反応性乳化剤（Ａ）及びヒンダードアミン系モノマーを少なくとも重合成分とする（メタ）アクリル系ポリマーのエマルション。【選択図】なし【特許請求の範囲】
【請求項１】
芳香族基を複数有する反応性乳化剤（Ａ）及びヒンダードアミン系モノマーを少なくとも重合成分とする（メタ）アクリル系ポリマーのエマルション。
【請求項２】
反応性乳化剤（Ａ）が下記式（１）で表される反応性乳化剤を含む請求項１に記載のエマルション。
【化１】
2020117668.tif 000014
（式中、Ｄは下記式（Ｄ−１）又は（Ｄ−２）を示し、Ａは炭素数２〜４のアルキレン基を示し、Ｔは水素原子又は−ＳＯ３Ｍ（Ｍは、水素原子、アルカリ金属原子、アルカリ土類金属原子又はＮＨ４）を示し、ｌは１〜２を示し、ｍは１〜３を示し、ｎは１〜１０００を示す。）
【化２】
2020117668.tif 000015
【化３】
2020117668.tif 000016
（式中、Ｒ１は水素原子又はメチル基を示す。）
【請求項３】
ヒンダードアミン系モノマーが下記式（２）で表される化合物を含む請求項１又は２に記載のエマルション。
【化４】
2020117668.tif 000017
（式中、Ｒ１及びＲ２は水素原子又はアルキル基、Ｒ３、Ｒ４、Ｒ５及びＲ６はアルキル基、Ｘは酸素原子（−Ｏ−）又はイミノ基（−ＮＨ−）、Ｙ及びＺは水素原子又は置換基を示す。）
【請求項４】
重合成分が、さらに、脂環族基を有する単量体及び反応性乳化剤（Ａ）以外の芳香族基を有する単量体から選択される１種以上の単量体を含む請求項１〜３のいずれかに記載のエマルション。
【請求項５】
重合成分が、シクロヘキシルメタクリレート及びスチレンから選択される１種以上の単量体を含む請求項１〜４のいずれかに記載のエマルション。
【請求項６】
反応性乳化剤（Ａ）の割合が、重合成分全体に対して０．１〜１０質量％である請求項１〜５のいずれかに記載のエマルション。
【請求項７】
ヒンダードアミン系モノマーの割合が、重合成分全体に対して０．１〜１０質量％である請求項１〜６のいずれかに記載のエマルション。
【請求項８】
反応性乳化剤（Ａ）以外の乳化剤の割合が、重合成分全体に対して５質量％以下である請求項１〜７のいずれかに記載のエマルション。
【請求項９】
（メタ）アクリル系ポリマーのガラス転移温度が−４０〜８０℃である請求項１〜８のいずれかに記載のエマルション。
【請求項１０】
請求項１〜９のいずれかに記載のエマルションを含む塗料。
【請求項１１】
請求項１０に記載の塗料で形成された塗膜。
【請求項１２】
請求項１１に記載の塗膜を有する建築物。
【請求項１３】
請求項１１に記載の塗膜を有する建材。
【発明の詳細な説明】
【技術分野】
【０００１】
本発明は、新規なエマルション等に関する。
【背景技術】
【０００２】
建築物の内装用塗料や外装用塗料（トップコート、上塗り塗料）は、環境配慮の観点から、溶剤系塗料から水性塗料に移行しつつある。
【０００３】
このような水系塗料として、例えば、乳化重合によって得られるエマルションの使用が検討されている。
例えば、特許文献１には、特定の反応性界面活性剤と多官能性化合物を含む界面活性剤組成物を乳化重合用乳化剤として使用して得られるエマルションを、塗料などに使用することが開示されている。
【先行技術文献】
【特許文献】
【０００４】
【特許文献１】特開２０１５−１３９２１号公報
【発明の概要】
【発明が解決しようとする課題】
【０００５】
本発明の目的は、新規なエマルションを提供することにある。
【０００６】
本発明の他の目的は、耐汚染性に優れた塗膜を効率よく形成しうるエマルションを提供することにある。
【０００７】
本発明の他の目的は、耐候性に優れた塗膜を効率よく形成しうるエマルションを提供することにある。
【課題を解決するための手段】
【０００８】
本発明者の検討によれば、従来の塗料で形成された塗膜は、屋外に暴露されると大気中の汚染物質（例えば、車や工場からの排出ガスに含まれる有機物質、埃、砂など）によって汚染されやすい場合があり、このような塗膜を有する建物は、前記汚染によって外観が悪化するなどの問題を生じうることがわかった。
【０００９】
このような中、本発明者は、耐汚染性に優れた塗膜を得るべく鋭意研究を重ねた結果、エマルションの重合成分を、芳香族基を複数有する反応性乳化剤（Ａ）及びヒンダードアミン系モノマーを少なくとも含む重合成分で構成することにより、耐汚染性に優れた塗膜を形成しうることなどを見出した。
【００１０】
また、本発明者は、このようなエマルションが、芳香族基を複数有する重合成分を使用していながら、意外にも、耐候性に優れた塗膜を形成しうることなども見出した。
【００１１】
本発明者は、上記以外にも種々の新知見を得て、さらに鋭意検討を重ねて本発明を完成するに至った。
【００１２】
すなわち、本発明は、以下の発明等に関する。
［１］
芳香族基を複数有する反応性乳化剤（Ａ）及びヒンダードアミン系モノマーを少なくとも重合成分とする（メタ）アクリル系ポリマーのエマルション。
［２］
反応性乳化剤（Ａ）が下記式（１）で表される反応性乳化剤を含む［１］に記載のエマルション。
【化１】
2020117668.tif 000002
（式中、Ｄは下記式（Ｄ−１）又は（Ｄ−２）を示し、Ａは炭素数２〜４のアルキレン基を示し、Ｔは水素原子又は−ＳＯ３Ｍ（Ｍは、水素原子、アルカリ金属原子、アルカリ土類金属原子又はＮＨ４）を示し、ｌは１〜２を示し、ｍは１〜３を示し、ｎは１〜１０００を示す。）
【化２】
2020117668.tif 000003
【化３】
2020117668.tif 000004
（式中、Ｒ１は水素原子又はメチル基を示す。）
［３］
ヒンダードアミン系モノマーが下記式（２）で表される化合物を含む［１］又は［２］に記載のエマルション。
【化４】
2020117668.tif 000005
（式中、Ｒ１及びＲ２は水素原子又はアルキル基、Ｒ３、Ｒ４、Ｒ５及びＲ６はアルキル基、Ｘは酸素原子（−Ｏ−）又はイミノ基（−ＮＨ−）、Ｙ及びＺは水素原子又は置換基を示す。）
［４］
重合成分が、さらに、脂環族基を有する単量体及び反応性乳化剤（Ａ）以外の芳香族基を有する単量体から選択される１種以上の単量体を含む［１］〜［３］のいずれかに記載のエマルション。
［５］
重合成分が、シクロヘキシルメタクリレート及びスチレンから選択される１種以上の単量体を含む［１］〜［４］のいずれかに記載のエマルション。
［６］
反応性乳化剤（Ａ）の割合が、重合成分全体に対して０．１〜１０質量％である［１］〜［５］のいずれかに記載のエマルション。
［７］
ヒンダードアミン系モノマーの割合が、重合成分全体に対して０．１〜１０質量％である［１］〜［６］のいずれかに記載のエマルション。
［８］
反応性乳化剤（Ａ）以外の乳化剤の割合が、重合成分全体に対して５質量％以下である［１］〜［７］のいずれかに記載のエマルション。
［９］
（メタ）アクリル系ポリマーのガラス転移温度が−４０〜８０℃である［１］〜［８］のいずれかに記載のエマルション。
なお、上記エマルションは、シランカップリング剤を含んでいてもよい。また、シランカップリング剤は、上記エマルションの重合成分に含まれていてもよい。このようなシランカップリング剤としては、重合性不飽和結合基を有するシランカップリング剤であってもよい。
［１０］
［１］〜［９］のいずれかに記載のエマルションを含む塗料。
［１１］
［１０］に記載の塗料で形成された塗膜。
［１２］
［１１］に記載の塗膜を有する建築物。
［１３］
［１１］に記載の塗膜を有する建材。
【発明の効果】
【００１３】
本発明では、新規なエマルションを提供できる。このようなエマルションは、塗料用などとして有用である。
【００１４】
本発明では、耐汚染性に優れた塗膜を効率よく形成しうるエマルションを提供しうる。
【００１５】
また、本発明では、耐候性に優れた塗膜を効率よく形成しうるエマルションを提供しうる。
【発明を実施するための形態】
【００１６】
＜エマルション＞
本発明のエマルションは、芳香族基を複数有する反応性乳化剤（Ａ）及びヒンダードアミン系モノマーを少なくとも重合成分（又は単量体成分）とする（メタ）アクリル系ポリマー（以下、（メタ）アクリル系ポリマー（ａ）ということがある）のエマルションである。なお、（メタ）アクリル系ポリマー（重合体）を構成する単量体（モノマー）由来の構造単位を重合成分といってもよい。
【００１７】
本発明では、（メタ）アクリル系ポリマー（ａ）の重合成分が反応性乳化剤（Ａ）を含む（特に、ヒンダードアミン系モノマーと組み合わせて含む）ことにより、効率よく塗膜の耐汚染性を向上又は改善しうる。
また、本発明では、（メタ）アクリル系ポリマー（ａ）の重合成分が反応性乳化剤（Ａ）を含む（特に、ヒンダードアミン系モノマーと組み合わせて含む）ことにより、効率よく塗膜の耐候性を向上又は改善しうる。
【００１８】
本発明のエマルションは、通常、エマルション状態にある（メタ）アクリル系ポリマー（又はポリマー粒子）が溶媒中に分散したものである。
【００１９】
（反応性乳化剤（Ａ））
反応性乳化剤（又は反応性界面活性剤）（Ａ）は、通常、反応性基（又は重合性基）を有する。
反応性基としては、重合性不飽和結合基（特に、炭素―炭素二重結合）が好ましい。
【００２０】
反応性乳化剤（Ａ）において、芳香族基としては、特に限定されず、例えば、フェニル基、ナフチル基などのＣ６−２０芳香族炭化水素基などが挙げられる。
また、芳香族基の数は、２以上であればよく、例えば、２〜１０個、２〜８個、２〜６個、２〜４個などであってもよい。
【００２１】
反応性乳化剤（Ａ）は、例えば、アニオン性乳化剤、ノニオン性乳化剤、カチオン性乳化剤、両性乳化剤などであってよく、エマルション粒子の分散性などの観点から、中でもアニオン性乳化剤が好ましい。
【００２２】
アニオン性乳化剤としては、例えば、スルホン酸塩化合物、硫酸塩化合物などが挙げられる。
【００２３】
反応性乳化剤（Ａ）としては、例えば、下記式（１）で表される反応性乳化剤が好ましい。
【００２４】
【化５】
2020117668.tif 000006
（式中、Ｄは下記式（Ｄ−１）又は（Ｄ−２）を示し、Ａは炭素数２〜４のアルキレン基を示し、Ｔは水素原子又は−ＳＯ３Ｍ（Ｍは、水素原子、アルカリ金属原子、アルカリ土類金属原子又はＮＨ４）を示し、ｌは１〜２を示し、ｍは１〜３を示し、ｎは１〜１０００を示す。）
【００２５】
【化６】
2020117668.tif 000007
【００２６】
【化７】
2020117668.tif 000008
（式中、Ｒ１は水素原子又はメチル基を示す。）
【００２７】
反応性乳化剤（Ａ）としては、特に、下記式（１−１）で表される反応性乳化剤が好ましい。
【００２８】
【化８】
2020117668.tif 000009
（式中、Ｍは、水素原子、アルカリ金属原子、アルカリ土類金属原子又はＮＨ４を示し、ｍは１〜３を示し、ｎは１〜１０００を示す。）
【００２９】
上記式（１）及び（１−１）のＭにおいて、アルカリ金属原子としては、例えば、ナトリウム、カリウムなどが好ましい。
また、アルカリ土類金属原子としては、例えば、マグネシウム、カルシウムなどが好ましい。
【００３０】
反応性乳化剤（Ａ）としては、市販品を使用してもよく、例えば、第一工業製薬（株）製、商品名：アクアロンＡＲ−１０、アクアロンＡＲ−１０２５、アクアロンＡＲ−２０、アクアロンＡＲ−２０２０などが挙げられる。
【００３１】
反応性乳化剤（Ａ）は、単独で又は２種以上組み合わせて使用してもよい。
【００３２】
重合成分において、反応性乳化剤（Ａ）の割合は、他のモノマーの種類にもよるが、塗膜の耐汚染性や耐候性向上などの観点から、例えば、重合成分全体（又は単量体成分全体）の０．１質量％以上、好ましくは０．５質量％以上、さらに好ましくは１質量％以上、特に好ましくは１．３質量％以上（例えば、１．５質量％以上、２質量％以上など）であってもよい。
重合成分において、反応性乳化剤（Ａ）の割合は、例えば、重合成分全体の２０質量％以下、好ましくは１５質量％以下、さらに好ましくは１０質量％以下であってもよい。
【００３３】
なお、これらの上限値と下限値とを適宜組み合わせて適当な範囲（例えば、０．１〜１０質量％、１．５〜１０質量％など）を設定してもよい（他も同じ）。
【００３４】
重合成分において、反応性乳化剤（Ａ）の割合は、他のモノマーの種類にもよるが、塗膜の耐汚染性や耐候性向上などの観点から、例えば、重合成分全体の０．０１モル％以上、好ましくは０．０５モル％以上、さらに好ましくは０．１モル％以上、特に好ましくは０．１３モル％以上（例えば、０．１５モル％以上、０．２モル％以上など）であってもよい。
重合成分において、反応性乳化剤（Ａ）の割合は、例えば、重合成分全体の２０モル％以下、好ましくは１５モル％以下、さらに好ましくは１０モル％以下であってもよい。
【００３５】
なお、これらの上限値と下限値とを適宜組み合わせて適当な範囲（例えば、０．１〜１０モル％、０．１５〜１０モル％など）を設定してもよい（他も同じ）。
【００３６】
（ヒンダードアミン系モノマー）
ヒンダードアミン系モノマーとしては、例えば、ピペラジン骨格（特に、２，２，６，６−テトラメチルピペリジン骨格）を有する重合性化合物（ピペラジン骨格及び重合性基を有する化合物）が挙げられる。
【００３７】
ヒンダードアミン系モノマーにおいて、重合性基としては、特に限定されず、例えば、アルケニル基（ビニル基、アリル基など）、アルケニルカルボニル基［例えば、（メタ）アクリロイル基、クロトノイル基など］などが挙げられる。
【００３８】
なお、ヒンダードアミン系モノマーの重合性基の数は、１以上であればよく、例えば、１〜４、好ましくは１〜３、さらに好ましくは１であってもよい。好ましいヒンダードアミン系モノマーは、単官能性モノマー（重合性基を１つ有する化合物）である。そのため、ヒンダードアミン系モノマーは、少なくとも単官能性モノマーで構成してもよい。
【００３９】
代表的なヒンダードアミン系モノマーには、下記式（２）で表される化合物などが含まれる。
【００４０】
【化９】
2020117668.tif 000010
（式中、Ｒ１及びＲ２は水素原子又はアルキル基、Ｒ３、Ｒ４、Ｒ５及びＲ６はアルキル基、Ｘは酸素原子（−Ｏ−）又はイミノ基（−ＮＨ−）、Ｙ及びＺは水素原子又は置換基を示す。）
【００４１】
Ｒ１〜Ｒ６において、アルキル基としては、例えば、メチル基、エチル基、ｎ−プロピル基、イソプロピル基、ｎ−ブチル基、ｓ−ブチル基、ｔ−ブチル基などのＣ１−２０アルキル基、好ましくはＣ１−１０アルキル基、さらに好ましくはＣ１−４アルキル基、特にメチル基などが挙げられる。
【００４２】
代表的なＲ１及びＲ２は水素原子又はメチル基であり、特にＲ１が水素原子、Ｒ２が水素原子又はメチル基であるのが好ましい。また、代表的なＲ３〜Ｒ６はメチル基である。
【００４３】
Ｙ及びＺにおける置換基としては、炭化水素基［例えば、アルキル基｛例えば、メチル基などの前記例示のアルキル基（例えば、Ｃ１−２０アルキル基、好ましくはＣ１−４アルキル基）｝］、アルコキシ基（例えば、メトキシ基、エトキシ基などのＣ１−２０アルコキシ基、好ましくはＣ１−１０アルコキシ基、さらに好ましくはＣ１−４アルコキシ基、特にメトキシ基）、アシル基（例えば、アセチル基などのＣ１−１０アシル基）、ハロゲン原子（例えば、フッ素原子、塩素原子、臭素原子、ヨウ素原子）、シアノ基、ヒドロキシル基、重合性基（例えば、（メタ）アクリロイル基、クロトノイル基）などが挙げられる。
【００４４】
代表的なＹとしては、水素原子、アルキル基（例えば、メチル基などのＣ１−４アルキル基）、アルコキシ基（例えば、メトキシ基などのＣ１−４アルコキシ基）、アシル基（例えば、アセチル基などのＣ１−４アシル基）、（メタ）アクリルロイル基、クロトノイル基などが挙げられ、特に、水素原子又はメチル基が好ましい。
【００４５】
また、代表的なＺとしては、水素原子又はシアノ基が挙げられ、特に水素原子が好ましい。
【００４６】
具体的なヒンダードアミン系モノマーとしては、例えば、
４−（メタ）アクリルロイルオキシ−２，２，６，６−テトラメチルピペリジン、置換基を有する４−（メタ）アクリロイルオキシ−２，２，６，６−テトラメチルピペリジン｛例えば、４−（メタ）アクリロイルオキシ−２，２，６，６−テトラメチル−１−アルキルピペリジン［例えば、４−（メタ）アクリロイルオキシ−１，２，２，６，６−ペンタメチルピペリジンなどの４−（メタ）アクリロイルオキシ−１−Ｃ１−４アルキル−２，２，６，６−テトラメチルピペリジン］、４−（メタ）アクリロイルオキシ−２，２，６，６−テトラメチル−１−アルコキシピペリジン［例えば、４−（メタ）アクリロイル−１−メトキシ−２，２，６，６−テトラメチルピペリジンなどの４−（メタ）アクリロイルオキシ−１−Ｃ１−４アルコキシ−２，２，６，６−テトラメチルピペリジン］などのＮ−置換（メタ）アクリロイルオキシ−２，２，６，６−テトラメチルピペリジン；４−シアノ−４−（メタ）アクリロイルオキシ−２，２，６，６−テトラメチルピペリジンなどの４−置換−４−（メタ）アクリロイルオキシ−２，２，６，６−テトラメチルピペリジンなど｝などの４−（メタ）アクリロイルオキシ−２，２，６，６−テトラメチルピペリジン類；
４−クロトノイルオキシ−２，２，６，６−テトラメチルピペリジンなどの４−クロトノイルオキシ−２，２，６，６−テトラメチルピペリジン類；
４−（メタ）アクリロイルアミノ−２，２，６，６−テトラメチルピペリジン、置換基を有する４−（メタ）アクリロイルアミノ−２，２，６，６−テトラメチルピペリジン｛例えば、４−（メタ）アクリロイルアミノ−２，２，６，６−テトラメチル−１−アルキルピペリジン［例えば、４−（メタ）アクリロイルアミノ−１，２，２，６，６−ペンタメチルピペリジンなどの４−（メタ）アクリロイルアミノ−２，２，６，６−テトラメチル−１−Ｃ１−４アルキルピペリジン］などのＮ−置換（メタ）アクリロイルアミノ−２，２，６，６−テトラメチルピペリジン；４−シアノ−４−（メタ）アクリロイルアミノ−２，２，６，６−テトラメチルピペリジンなどの４−置換−４−（メタ）アクリロイルアミノ−２，２，６，６−テトラメチルピペリジンなど｝などの４−（メタ）アクリロイルアミノ−２，２，６，６−テトラメチルピペリジン類；
４−クロトノイルアミノ−２，２，６，６−テトラメチルピペリジンなどの４−クロトノイルアミノ−２，２，６，６−テトラメチルピペリジン類；
１−（メタ）アクリロイル−４−（メタ）アクリロイルアミノ−２，２，６，６−テトラメチルピペリジン、１−（メタ）アクリロイル−４−シアノ−４−（メタ）アクリロイルアミノ−２，２，６，６−テトラメチルピペリジンなどの１−（メタ）アクリロイル−４−（メタ）アクリロイルアミノ−２，２，６，６−テトラメチルピペリジン類；
１−クロトノイル−４−クロトノイルオキシ−２，２，６，６−テトラメチルピペリジンなどの１−クロトノイル−４−クロトノイルオキシ−２，２，６，６−テトラメチルピペリジン類；
などが挙げられる。
【００４７】
これらの中でも、特に、４−（メタ）アクリロイルオキシ−２，２，６，６−テトラメチルピペリジン類［例えば、４−（メタ）アクリルロイルオキシ−２，２，６，６−テトラメチルピペリジン、４−（メタ）アクリロイルオキシ−２，２，６，６−テトラメチル−１−アルキルピペリジンなど］が好ましい。
【００４８】
ヒンダードアミン系モノマーは、単独で又は２種以上組み合わせて使用してもよい。
【００４９】
重合成分において、ヒンダードアミン系モノマーの割合は、他のモノマーの種類にもよるが、塗膜の耐汚染性や耐候性向上などの観点から、例えば、重合成分全体の０．０１質量％以上、好ましくは０．０５質量％以上、さらに好ましくは０．１質量％以上（例えば、０．５質量％以上、１質量％以上など）であってもよい。
重合成分において、ヒンダードアミン系モノマーの割合は、例えば、重合成分全体の３０質量％以下、好ましくは２５質量％以下、さらに好ましくは１０質量％以下（例えば、８質量％以下、５質量％以下など）であってもよい。
【００５０】
なお、これらの上限値と下限値とを適宜組み合わせて適当な範囲（例えば、０．１〜１０質量％、０．５〜１０質量％など）を設定してもよい（他も同じ）。
【００５１】
重合成分において、ヒンダードアミン系モノマーの割合は、他のモノマーの種類にもよるが、塗膜の耐汚染性や耐候性向上などの観点から、例えば、重合成分全体の０．０１モル％以上、好ましくは０．０５モル％以上、さらに好ましくは０．１モル％以上（例えば、０．５モル％以上、１モル％以上など）であってもよい。
重合成分において、ヒンダードアミン系モノマーの割合は、例えば、重合成分全体の３０モル％以下、好ましくは２５モル％以下、さらに好ましくは１０モル％以下（例えば、８モル％以下、５モル％以下など）であってもよい。
【００５２】
なお、これらの上限値と下限値とを適宜組み合わせて適当な範囲（例えば、０．１〜１０モル％、０．５〜１０モル％など）を設定してもよい（他も同じ）。
【００５３】
反応性乳化剤（Ａ）：ヒンダードアミン系モノマーの質量比は、他のモノマーの種類にもよるが、耐汚染性および耐候性などの観点から、例えば、１：９９〜９９：１であり、好ましくは５：９５〜９５：５、より好ましくは１０：９０〜９０：１０、さらに好ましくは２０：８０〜８０：２０であってもよい。このような範囲は、特に、重合成分全体に対する反応性乳化剤（Ａ）が２質量％以上の場合に好ましい。
【００５４】
（他の単量体）
（メタ）アクリル系ポリマー（ａ）の重合成分は、反応性乳化剤（Ａ）及びヒンダードアミン系モノマー以外の他の単量体を含んでいてもよい。
【００５５】
他の単量体としては、特に限定されないが、代表的な他の単量体としては、脂肪族（メタ）アクリレートが挙げられる。
【００５６】
脂肪族（メタ）アクリレートとしては、例えば、アルキル（メタ）アクリレート［例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｓｅｃ−ブチル（メタ）アクリレート、アミル（メタ）アクリレート、ヘキシル（メタ）アクリレート、２−エチルヘキシル（メタ）アクリレート、ｎ−オクチル（メタ）アクリレート、ノニル（メタ）アクリレート、デシル（メタ）アクリレート、ドデシル（メタ）アクリレート、ｎ−ラウリル（メタ）アクリレート、トリデシル（メタ）アクリレート、ステアリル（メタ）アクリレートなどのＣ１−２０アルキル（メタ）アクリレート］、アルコキシアルキル（メタ）アクリレート［例えば、アルコキシアルキル（メタ）アクリレート（例えば、２−メトキシエチル（メタ）アクリレートなどのＣ１−１２アルコキシＣ１−１２アルキル（メタ）アクリレートなど）］などが挙げられる。
【００５７】
脂肪族（メタ）アクリレートは、単独で又は２種以上組み合わせて使用してもよい。
【００５８】
これらの脂肪族（メタ）アクリレートの中でも、メチル（メタ）アクリレート、ｎ−ブチル（メタ）アクリレート、ｔｅｒｔ−ブチル（メタ）アクリレート、２−エチルヘキシル（メタ）アクリレートなどのＣ１−１２アルキル（メタ）アクリレート（例えば、Ｃ１−８アルキル（メタ）アクリレート）が好ましく、特に、２−エチルヘキシル（メタ）アクリレートを含むことが好ましい。
【００５９】
重合成分において、脂肪族（メタ）アクリレートの割合は、他のモノマーの種類にもよるが、重合成分全体における脂肪族（メタ）アクリレートの割合は、例えば、１０〜９０質量％、好ましくは２０〜９０質量％、さらに好ましくは２５〜８０質量％、特に好ましくは３０〜８０質量％程度であってもよい。
【００６０】
脂肪族（メタ）アクリレート以外の他の単量体としては、例えば、脂環族系単量体（脂環族基を有する単量体）、水酸基含有（メタ）アクリレート、反応性乳化剤（Ａ）以外の芳香族系単量体（芳香族基を有する単量体）、酸基含有単量体（又はアニオン性基含有単量体）、フッ素原子含有単量体、窒素原子含有単量体、紫外線吸収性単量体、架橋性単量体（架橋性モノマー）などが挙げられる。
【００６１】
（脂環族系単量体）
脂環族系単量体としては、脂環構造（例えば、Ｃ４−２０シクロアルキル基、好ましくはＣ４−１０シクロアルキル基）を有する単量体が挙げられる。
具体的な脂環族系単量体としては、例えば、脂環式（メタ）アクリレート［例えば、シクロアルキル（メタ）アクリレート（例えば、シクロヘキシル（メタ）アクリレートなどのＣ４−２０シクロアルキル（メタ）アクリレート、好ましくはＣ４−１０シクロアルキル（メタ）アクリレート）、シクロアルキルアルキル（メタ）アクリレート（例えば、シクロヘキシルメチル（メタ）アクリレート、シクロヘキシルエチル（メタ）アクリレート、シクロヘキシルプロピル（メタ）アクリレート、４−メチルシクロヘキシルメチル（メタ）アクリレートなどのＣ４−１０シクロアルキルＣ１−４アルキル（メタ）アクリレート）、架橋環式（メタ）アクリレート（例えば、イソボルニル（メタ）アクリレート、アダマンチル（メタ）アクリレートなど）］などが挙げられる。
【００６２】
脂環族系単量体の中でも、Ｃ４−２０シクロアルキル（メタ）アクリレートが好ましく、Ｃ４−１０シクロアルキル（メタ）アクリレートがより好ましく、イソボルニル（メタ）アクリレート、シクロヘキシル（メタ）アクリレートがさらに好ましい。
【００６３】
脂環族系単量体は、単独で又は２種以上組み合わせて使用してもよい。
【００６４】
重合成分が脂環族系単量体を含有する場合、重合成分全体における脂環族系単量体の割合は、例えば、５〜８０質量％、好ましくは１０〜７０質量％、さらに好ましくは１５〜６５質量％、特に好ましくは２０〜６０質量％程度であってもよい。
【００６５】
また、重合成分が脂肪族（メタ）アクリレート及び脂環族系単量体を含有する場合、これらの割合は、脂肪族（メタ）アクリレート／脂環族系単量体（質量比）＝９５／５〜５／９５（例えば、９０／１０〜１０／９０）、好ましくは８０／２０〜２０／８０、さらに好ましくは８０／２０〜４０／６０程度であってもよい。
【００６６】
（水酸基含有（メタ）アクリレート）
水酸基含有（メタ）アクリレートとしては、例えば、ヒドロキシアルキル（メタ）アクリレート［例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレートなどのヒドロキシＣ２−１０アルキル（メタ）アクリレート、好ましくはヒドロキシＣ２−６アルキル（メタ）アクリレート、さらに好ましくはヒドロキシＣ２−４アルキル（メタ）アクリレートなど］、３以上のヒドロキシ基を有するポリオールの（メタ）アクリレート［例えば、グリセリンモノ（メタ）アクリレートなどのトリ乃至ヘキサヒドロキシＣ３−１０ポリオールの（メタ）アクリレート］などが挙げられる。
【００６７】
水酸基含有（メタ）アクリレートは、単独で又は２種以上組み合わせて使用してもよい。
【００６８】
水酸基含有（メタ）アクリレートの中でも、２−ヒドロキシエチル（メタ）アクリレート、グリセリンモノ（メタ）アクリレートが好ましく、２−ヒドロキシエチル（メタ）アクリレートがより好ましい。
【００６９】
重合成分が水酸基含有（メタ）アクリレートを含有する場合、重合成分全体における水酸基含有（メタ）アクリレートの割合は、例えば、０．１〜２０質量％、好ましくは０．３〜１０質量％、さらに好ましくは０．５〜８質量％、特に好ましくは１〜５質量％程度であってもよい。
【００７０】
また、重合成分が脂肪族（メタ）アクリレート及び／又は脂環族系単量体、並びに水酸基含有（メタ）アクリレートを含有する場合、水酸基含有（メタ）アクリレートの割合は、脂肪族（メタ）アクリレート及び／又は脂環族系単量体１００質量部に対して、例えば、０．１〜２０質量部、好ましくは０．３〜１５質量部、さらに好ましくは０．５〜１０質量部、特に好ましくは１〜８質量部程度であってもよい。
【００７１】
（芳香族系単量体）
反応性乳化剤（Ａ）以外の芳香族系単量体としては、例えば、スチレン系モノマー［例えば、スチレン、α−アルキルスチレン（例えば、α−メチルスチレンなどのα−Ｃ１−４アルキルスチレン）、アルキルスチレン（例えば、ビニルトルエンなどのＣ１−４アルキルスチレン）、ハロスチレン（例えば、クロロスチレンなど）など］、芳香族（メタ）アクリレート［例えば、アリール（メタ）アクリレート（例えば、フェニル（メタ）アクリレートなどのＣ６−１０アリール（メタ）アクリレート）、アラルキル（メタ）アクリレート（例えば、ベンジル（メタ）アクリレート、フェネチル（メタ）アクリレートなどのＣ６−１０アリールＣ１−４アルキル（メタ）アクリレート）、アリールオキシアルキルメタクリレート（例えば、フェノキシエチルメタクリレートなどのＣ６−１０アリールオキシＣ１−４アルキルメタクリレート）など］などが挙げられる。
【００７２】
芳香族系単量体の中でも、スチレン系モノマーが好ましい。
【００７３】
芳香族系単量体は、単独で又は２種以上組み合わせて使用してもよい。
【００７４】
重合成分が芳香族系単量体を含有する場合、重合成分全体における芳香族系単量体の割合は、例えば、０．１〜５０質量％、好ましくは０．５〜４０質量％、さらに好ましくは１〜３５質量％（例えば、１０〜３５質量％など）程度であってもよい。
【００７５】
（酸基含有単量体）
酸基含有単量体（アニオン性基含有単量体）としては、例えば、カルボン酸基含有単量体［例えば、不飽和モノカルボン酸（例えば、アクリル酸、メタクリル酸、クロトン酸などの脂肪族不飽和モノカルボン酸）、不飽和ジカルボン酸（例えば、マレイン酸、フマル酸などの脂肪族不飽和モノカルボン酸）など］、スルホン酸基含有単量体［例えば、スチレン系単量体（例えば、スチレンスルホン酸など）など］などが挙げられる。
なお、酸基含有単量体は、アニオン化されていても（又は塩を形成していても）よい。
【００７６】
酸基含有単量体は、単独で又は２種以上組み合わせて使用してもよい。
【００７７】
重合成分が酸基含有単量体を含有する場合、重合成分全体における酸基含有単量体の割合は、例えば、０．０１〜１０質量％、好ましくは０．０２〜５質量％、さらに好ましくは０．０５〜３質量％程度であってもよい。
【００７８】
（フッ素原子含有単量体）
フッ素原子含有単量体としては、例えば、フッ素原子含有アクリル系単量体［例えば、フルオロアルキル（メタ）アクリレート（例えば、トリフルオロエチル（メタ）アクリレート、テトラフルオロプロピル（メタ）アクリレート、オクタフルオロペンチル（メタ）アクリレートなどのフルオロＣ１−１０アルキル（メタ）アクリレート、好ましくはフルオロＣ２−６アルキル（メタ）アクリレートなど）など］などが挙げられる。
【００７９】
フッ素原子含有単量体は、単独で又は２種以上組み合わせて使用してもよい。
【００８０】
重合成分がフッ素原子含有単量体を含有する場合、重合成分全体におけるフッ素原子含有単量体の割合は、例えば、０．０１〜１０質量％、好ましくは０．０２〜５質量％、さらに好ましくは０．０３〜３質量％程度であってもよい。
【００８１】
（窒素原子含有単量体）
窒素原子含有単量体としては、例えば、（メタ）アクリルアミド系化合物｛例えば、（メタ）アクリルアミド、Ｎ−置換（メタ）アクリルアミド［例えば、Ｎ−アルキル（メタ）アクリルアミド（例えば、Ｎ，Ｎ−ジメチル（メタ）アクリルアミドなどのＮ，Ｎ−ジＣ１−４アルキル（メタ）アクリルアミド；Ｎ，Ｎ−ジメチルアミノプロピル（メタ）アクリルアミドなど）など］など｝、窒素原子含有（メタ）アクリレート化合物｛例えば、Ｎ−置換アミノアルキル（メタ）アクリレート［例えば、ジメチルアミノエチル（メタ）アクリレート、ジエチルアミノエチル（メタ）アクリレートなどのＮ，Ｎ−ジＣ１−４アルキルアミノＣ２−４アルキル（メタ）アクリレート］など｝などが挙げられる。
【００８２】
窒素原子含有単量体は、単独で又は２種以上組み合わせて使用してもよい。
【００８３】
重合成分が窒素原子含有単量体を含有する場合、重合成分全体における窒素原子含有単量体の割合は、例えば、０．０１〜１０質量％、好ましくは０．０２〜５質量％、さらに好ましくは０．０３〜３質量％程度であってもよい。
【００８４】
（紫外線吸収性単量体）
紫外線吸収性単量体（紫外線吸収性基を有する単量体）としては、例えば、ベンゾトリアゾール系紫外線吸収性単量体、ベンゾフェノン系紫外線吸収性単量体などが挙げられる。
【００８５】
ベンゾトリアゾール系紫外線吸収性単量体としては、重合性基（例えば、（メタ）アクリロイル基）を有するベンゾトリアゾール系紫外線吸収剤、例えば、２−〔２’−ヒドロキシ−５’−（メタ）アクリロイルオキシメチルフェニル〕−２Ｈ−ベンゾトリアゾール、２−〔２’−ヒドロキシ−５’−（メタ）アクリロイルオキシエチルフェニル〕−２Ｈ−ベンゾトリアゾール、２−〔２’−ヒドロキシ−５’−（メタ）アクリロイルオキシメチルフェニル〕−５−ｔｅｒｔ−ブチル−２Ｈ−ベンゾトリアゾール、２−〔２’−ヒドロキ シ−５’−（メタ）アクリロイルアミノメチル−５’−ｔｅｒｔ−オクチルフェニル〕−２Ｈ−ベンゾトリアゾール、２−〔２’−ヒドロキシ−５’−（メタ）アクリロイルオキシプロピルフェニル〕−２Ｈ−ベンゾトリアゾール、２−〔２’−ヒドロキシ−５’−（メタ）アクリロイルオキシヘキシルフェニル〕−２Ｈ−ベンゾトリアゾール、２−〔２’−ヒドロキシ−３’−ｔｅｒｔ−ブチル−５’−（メタ）アクリロイルオキシエチルフェニル〕−２Ｈ−ベンゾトリアゾール、２−〔２’−ヒドロキシ−３’−ｔｅｒｔ−ブチル−５’−（メタ）アクリロイルオキシエチルフェニル〕−５−クロロ−２Ｈ−ベンゾトリアゾール、２−〔２’−ヒドロキシ−５’−ｔｅｒｔ−ブチル−３’−（メタ）アクリロイルオキシエチルフェニル〕−２Ｈ−ベンゾトリアゾール、２−〔２’−ヒドロキシ−５’−（メタ）アクリロイルオキシエチルフェニル〕−５−クロロ−２Ｈ−ベンゾトリアゾール、２−〔２’−ヒドロキシ−５’−（メタ）アクリロイルオキシエチルフェニル〕−５−シアノ−２Ｈ−ベンゾトリアゾール、２−〔２’−ヒドロキシ−５’−（メタ）アクリロイルオキシエチルフェニル〕−５−ｔｅｒｔ−ブチル−２Ｈ−ベンゾトリアゾール、２−〔２’−ヒドロキシ−５’−（β−（メタ）アクリロイルオキシエトキシ）−３’−ｔｅｒｔ−ブチルフェニル〕−４−ｔｅｒｔ−ブチル−２Ｈ−ベンゾトリアゾールなどが挙げられる。
【００８６】
ベンゾフェノン系紫外線吸収性単量体としては、重合性基（例えば、（メタ）アクリロイル基）を有するベンゾフェノン系紫外線吸収剤、例えば、２−ヒドロキシ−４−（メタ）アクリロイルオキシベンゾフェノン、２−ヒドロキシ−４−〔２−ヒドロキシ−３−（メタ）アクリロイルオキシ〕プロポキシベンゾフェノン、２−ヒドロキシ−４−〔２−（メタ）アクリロイルオキシ〕エトキシベンゾフェノン、２−ヒドロキシ−４−〔３−（メタ）アクリロイルオキシ−２−ヒドロキシプロポキシ〕ベンゾフェノン、２−ヒドロキシ−３−ｔｅｒｔ−ブチル−４−〔２−（メタ）アクリロイルオキシ〕ブトキシベンゾフェノンなどが挙げられる。
【００８７】
紫外線吸収性単量体は、単独で又は２種以上組み合わせて使用してもよい。
【００８８】
重合成分が紫外線吸収性単量体を含有する場合、重合成分全体における紫外線吸収性単量体の割合は、例えば、０．０１〜１０質量％、好ましくは０．０２〜５質量％、さらに好ましくは０．０３〜３質量％程度であってもよい。
【００８９】
（架橋性モノマー）
架橋性モノマーにおいて、架橋は、例えば、重合による架橋であってもよいし、化学反応（例えば、イソシアネートとの反応、エポキシとの反応、加水分解シリル化反応、ヒドラジンとの反応、アジリジンとの反応など）による架橋であってもよい。
【００９０】
なお、架橋性モノマーは、（メタ）アクリル系ポリマー（ａ）を架橋しうるが、このような架橋の態様としては、特に限定されず、架橋性モノマーの種類等に応じて適宜選択でき、分子内架橋、分子間架橋のいずれであってもよく、これらの両方の態様で架橋していてもよい。
【００９１】
重合による架橋性モノマーとしては、例えば、２個以上の重合性二重結合を持つ化合物が挙げられる。
【００９２】
２個以上の重合性二重結合を有する化合物としては、例えば、ジオールのジ（メタ）アクリレート｛例えば、アルカンジオールジ（メタ）アクリレート［例えば、エチレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、１，９−ノナンジオールジ（メタ）アクリレートなどのＣ２−１０アルカンジオールジ（メタ）アクリレートなど］、ポリアルキレングリコールジ（メタ）アクリレート［例えば、ジエチレングリコールジ（メタ）アクリレート、ポリエチレングリコールジ（メタ）アクリレート、ポリプロピレングリコールジ（メタ）アクリレートなど］、アルキレンオキシド変性アルキレングリコールジ（メタ）アクリレート［例えば、エチレンオキシド変性１，６−ヘキサンジオールジ（メタ）アクリレート、プロピレンオキシド変性ネオペンチルグリコールジ（メタ）アクリレート］、芳香族ジオール又はそのアルキレンオキシド付加物のジ（メタ）アクリレート［例えば、ビスフェノールＡジ（メタ）アクリレート、エトキシ化ビスフェノールＡジ（メタ）アクリレート］など｝、３以上のヒドロキシ基を有するポリオールのポリ（メタ）アクリレート｛例えば、ペンタエリスリトールジ乃至テトラ（メタ）アクリレート［例えば、ペンタエリスリトールモノヒドロキシトリ（メタ）アクリレート、ペンタエリスリトールテトラ（メタ）アクリレートなど］、ジペンタエリスリトールジ乃至ヘキサ（メタ）アクリレート［例えば、ジペンタエリスリトールペンタ（メタ）アクリレート、ジペンタエリスリトールヘキサ（メタ）アクリレート、ジペンタエリスリトール（モノヒドロキシ）ペンタ（メタ）アクリレートなど］、トリメチロールプロパンジ乃至トリ（メタ）アクリレート［例えば、トリメチロールプロパントリ（メタ）アクリレート、トリメチロールプロパントリエトキシトリ（メタ）アクリレート、エチレンオキシド変性トリメチロールプロパントリ（メタ）アクリレートなど］、ジトリメチロールプロパンジ乃至テトラ（メタ）アクリレート［例えば、ジトリメチロールプロパンテトラ（メタ）アクリレートなど］、グリセリンジ乃至トリ（メタ）アクリレート［例えば、エトキシ化グリセリントリ（メタ）アクリレート、プロピレンオキシド変性グリセロールトリ（メタ）アクリレートなど］などのＣ３−１０ポリオールのポリ（メタ）アクリレート｝、など｝などのポリメタクリレート；不飽和炭化水素［例えば、アルカジエン（例えば、ブタジエン、イソプレン、クロロプレンなどのＣ４−１０アルカジエンなど）など］；芳香族炭化水素（例えば、ジビニルベンゼンなど）など］；ジカルボン酸ジアリル（例えば、フタル酸ジアリルなど）、トリアリルイソシアヌレートなどの複数のアリル基を有する化合物；などが挙げられる。
【００９３】
化学反応による架橋性モノマーとしては、例えば、エポキシ基含有単量体、カルボニル基含有単量体、アジリジニル基含有単量体、イソシアナト基含有単量体などが挙げられる。
【００９４】
エポキシ基含有単量体としては、例えば、エポキシ基含有（メタ）アクリレート［例えば、グリシジル（メタ）アクリレート、α−メチルグリシジル（メタ）アクリレート、グリシジルオキシアルキル（メタ）アクリレート（例えば、２−グリシジルオキシエチル（メタ）アクリレートなどのグリシジルオキシＣ２−４アルキル（メタ）アクリレート）など］、アリルグリシジルエーテルなどが挙げられるが、本発明は、かかる例示のみに限定されるものではない。
これらのエポキシ基含有単量体は、それぞれ単独で用いてもよく、２種類以上を併用してもよい。
【００９５】
カルボニル基含有単量体としては、例えば、重合性二重結合を有するアルデヒド（例えば、アクロレイン、ホルミルスチロール、（メタ）アクリルオキシアルキルプロペナールなど）、重合性二重結合を有するケトン（例えば、ビニルエチルケトンなど）、カルボニル基含（メタ）アクリレート［例えば、アセトニル（メタ）アクリレート、ジアセトン（メタ）アクリレート、２−ヒドロキシプロピル（メタ）アクリレートアセチルアセテート、ブタンジオール−１，４−アクリレートアセチルアセテート、２−（アセトアセトキシ）エチル（メタ）アクリレートなど］などが挙げられるが、本発明は、かかる例示のみに限定されるものではない。
これらのカルボニル基含有単量体は、それぞれ単独で用いてもよく、２種類以上を併用してもよい。
【００９６】
アジリジニル基含有単量体としては、例えば、（メタ）アクリロイルアジリジン、アジリジニル基含有（メタ）アクリレート（例えば、（メタ）アクリル酸２−アジリジニルエチル）などが挙げられるが、本発明は、かかる例示のみに限定されるものではない。
これらのアジリジニル基含有単量体は、それぞれ単独で用いてもよく、２種類以上を併用してもよい。
【００９７】
イソシアナト基含有単量体としては、例えば、イソシアナト基含有（メタ）アクリレートなどが挙げられる。
イソシアナト基含有（メタ）アクリレートとしては、例えば、２−アクリロイルオキシエチルイソシアネート（商品名：昭和電工株式会社製「カレンズＡＯＩ（登録商標）」など）、２−メタクリロイルオキシエチルイソシアネート（商品名：昭和電工株式会社製「カレンズＭＯＩ（登録商標）」など）、１，１−ビス（アクリロイルオキシメチル）エチルイソシアネート（商品名：昭和電工株式会社製「カレンズＢＥＩ（登録商標）」など）、５−メタクロイルオキシ−３−オキシペンチルイソシアネート（商品名：昭和電工株式会社製「カレンズＭＯＩ−ＥＧ（登録商標）」など）などが挙げられるが、本発明は、かかる例示のみに限定されるものではない。
これらのイソシアナト基含有単量体は、それぞれ単独で用いてもよく、２種類以上を併用してもよい。
【００９８】
架橋性モノマーは、単独で又は２種以上組み合わせて使用してもよい。
【００９９】
重合成分が架橋性モノマーを含有する場合、重合成分全体における架橋性モノマーの割合は、例えば、０．０１〜１５質量％、好ましくは０．０５〜１０質量％、さらに好ましくは０．１〜５質量％程度であってもよい。
【０１００】
なお、上記例示の他の単量体は、単独で又は２種以上組み合わせて使用してもよい。
【０１０１】
上記した他の単量体の中でも、脂環族系単量体［例えば、Ｃ４−２０シクロアルキル（メタ）アクリレート（好ましくは、Ｃ４−１０シクロアルキル（メタ）アクリレート、より好ましくはイソボルニル（メタ）アクリレート、シクロヘキシル（メタ）アクリレートなど）］及び芳香族系単量体｛例えば、スチレン系モノマー［例えば、スチレン、α−アルキルスチレン（例えば、α−Ｃ１−４アルキルスチレンなど）、アルキルスチレン（例えば、Ｃ１−４アルキルスチレンなど）、ハロスチレン（例えば、クロロスチレンなど）など］｝から選択される１種以上を含むことが好ましく、特に、シクロヘキシルメタクリレート及びスチレンから選択される１種以上を含むことが好ましい。
【０１０２】
エマルションは、塗膜の耐汚染性や耐候性向上などの観点から、シランカップリング剤を含んでいてもよい。なお、シランカップリング剤は、（メタ）アクリル系ポリマー（ａ）の重合成分に含まれていてもよい。
【０１０３】
（シランカップリング剤）
シランカップリング剤としては、例えば、加水分解（縮合）性基（例えば、アルコキシ基、ハロゲン原子など）が結合したシリル基を有するものが挙げられる。
シランカップリング剤において、ケイ素（原子）の数は、１以上であればよく、２以上（例えば、オリゴマーないしポリマー型のシランカップリング剤など）であってもよい。
【０１０４】
シランカップリング剤としては、重合性不飽和結合基を有するものがよい。このようなシランカップリング剤は、（メタ）アクリル系ポリマー（ａ）の重合成分となりうる。
【０１０５】
重合性不飽和結合基としては、例えば、ビニル基、アリル基、（メタ）アクロイル基などが挙げられる。
重合性不飽和結合基の数は、特に限定されず、１以上であってよい。
【０１０６】
重合性不飽和結合基を有するシランカップリング剤としては、例えば、下記式（３）で表されるシランカップリング剤（化合物）であってもよい。
（Ｒ２）ｎ１−Ｓｉ−（Ｒ３）４−ｎ１                    （３）
（式中、Ｒ２は、同一若しくは異なって、重合性不飽和結合基を有する基を示す。Ｒ３は、同一若しくは異なって、水素原子、加水分解縮合性基、炭化水素基、エポキシ基（エポキシ基含有基）を示す。ｎ１は、１〜３の整数を示す。）
【０１０７】
Ｒ２において、重合性不飽和結合基としては、例えば、ビニル基、アリル基、（メタ）アクロイル基などが挙げられる。
【０１０８】
Ｒ３において、炭化水素基としては、例えば、アルキル基、アリール基（フェニル基など）などが挙げられる。アルキル基としては、例えば、メチル基、エチル基などのＣ１−４アルキル基などが挙げられる。
【０１０９】
Ｒ３において、加水分解縮合性基としては、例えば、ヒドロキシル基、ハロゲン原子（塩素原子など）、アルコキシ基、アシロキシ基、アリールオキシ基（フェノキシ基など）、メルカプト基などが挙げられる。
Ｒ３において、アルコキシ基としては、例えば、メトキシ基、エトキシ基などのＣ１−４アルコキシ基などが挙げられる。
【０１１０】
Ｒ３において、アシロキシ基としては、例えば、アセチルオキシ基、プロピオニルオキシ基などのＣ２−４アシルオキシ基などが挙げられる。
【０１１１】
Ｒ３の中でも、加水分解縮合性基同士の縮合結合や、加水分解縮合性基と他のポリマー（例えば、他のポリマーが有する結合する水酸基）との縮合結合によってポリマー同士が架橋するなどの観点から、加水分解縮合性基が好ましい。
加水分解縮合性基としては、例えば、ヒドロキシル基、ハロゲン原子（塩素原子など）、アルコキシ基、アシロキシ基、アリールオキシ基（フェノキシ基など）、メルカプト基などが好ましく、アルコキシ基、アシロキシ基がより好ましい。
【０１１２】
具体的なシランカップリング剤としては、ビニル基含有シラン｛例えば、ビニル基を有するハロシラン（例えば、ビニルトリクロロシランなどのビニルモノ乃至トリハロシラン）、ビニル基を有するアルコキシシラン［例えば、ビニルアルコキシシラン（例えば、ビニルトリメトキシシラン、ビニルトリエトキシシランなどのビニルモノ乃至トリアルコキシシラン、好ましくはビニルモノ乃至トリＣ１−４アルコキシシラン）、ビニルアルコキシアルコキシシラン（例えば、ビニルトリ（メトキシエトキシ）シラン、ビニルトリス（β−メトキシエトキシ）シランなどのビニルモノ乃至トリ（Ｃ１−４アルコキシＣ１−４アルコキシ）シラン）、スチリル基含有シラン（例えば、ｐ−スチリルトリメトキシシランなどのスチリルモノ乃至トリアルコキシシラン、好ましくはスチリルモノ乃至トリＣ１−４アルコキシシラン）など］｝、（メタ）アクリロイル基含有シラン｛例えば、（メタ）アクリロイル基を有するアルコキシシラン［例えば、３−（メタ）アクリロキシプロピルトリメトキシシラン、３−（メタ）アクリロキシプロピルトリエトキシシラン、３−（メタ）アクリロキシプロピルメチルジメトキシシラン、３−（メタ）アクリロキシプロピルメチルジエトキシシランなどの（メタ）アクリロキシアルキルモノ乃至トリアルコキシシラン、好ましくは（メタ）アクリロキシＣ２−４アルキルモノ乃至トリＣ１−４アルコキシシラン］、（メタ）アクリロイル基を有するヒドロキシシラン［例えば、３−（メタ）アクリロキシプロピルヒドロキシシラン、３−（メタ）アクリロキシプロピルメチルヒドロキシシランなどの（メタ）アクリロキシアルキルヒドロキシシラン、好ましくは（メタ）アクリロキシＣ２−４アルキルヒドロキシシラン］｝などが挙げられる。
【０１１３】
中でも、塗膜の耐汚染性や耐候性向上などの観点から、（メタ）アクリロイル基を有するアルコキシシランが好ましく、（メタ）アクリロキシアルキルモノ乃至トリアルコキシシランがより好ましく、（メタ）アクリロキシＣ２−４アルキルモノ乃至トリＣ１−４アルコキシシラン［例えば、３−（メタ）アクリロキシプロピルトリメトキシシラン、３−（メタ）アクリロキシプロピルトリエトキシシランなど］が特に好ましい。
【０１１４】
シランカップリング剤は、単独で又は２種以上組み合わせて使用してもよい。
【０１１５】
エマルションがシランカップリング剤を含有する場合、シランカップリング剤の割合は、他のモノマーの種類にもよるが、塗膜の耐汚染性や耐候性向上などの観点から、例えば、重合成分全体の０．０１質量％以上、好ましくは０．０５質量％以上、さらに好ましくは０．１質量％以上、特に好ましくは０．１５質量％以上であってもよい。
シランカップリング剤の割合は、例えば、重合成分全体の１５質量％以下、好ましくは１０質量％以下、さらに好ましくは５質量％以下、特に好ましくは３質量％以下であってもよい。
【０１１６】
なお、これらの上限値と下限値とを適宜組み合わせて適当な範囲（例えば、０．０５〜１０質量％など）を設定してもよい（他も同じ）。
【０１１７】
シランカップリング剤の割合は、他のモノマーの種類にもよるが、塗膜の耐汚染性や耐候性向上などの観点から、例えば、重合成分全体の０．０１モル％以上、好ましくは０．０５モル％以上、さらに好ましくは０．１モル％以上、特に好ましくは０．１５モル％以上であってもよい。
シランカップリング剤の割合は、例えば、重合成分全体の１５モル％以下、好ましくは１０モル％以下、さらに好ましくは５モル％以下、特に好ましくは３モル％以下であってもよい。
【０１１８】
なお、これらの上限値と下限値とを適宜組み合わせて適当な範囲（例えば、０．０５〜１０モル％など）を設定してもよい（他も同じ）。
【０１１９】
なお、シランカップリング剤は、構成単位にシラン官能基（シリル基）を有しており、該シリル基によりポリマー（ａ）同士を架橋しうるが、このような架橋の態様としては、特に限定されず、分子内架橋、分子間架橋のいずれであってもよく、これらの両方の態様で架橋していてもよい。
架橋の態様は、例えば、シランカップリング剤がポリマー（ａ）の重合成分に含まれるなどの場合、ポリマー（ａ）に有するシリル基同士の結合（分子内の架橋）であってもよいし、ポリマー（ａ）に有するシリル基とポリマー（ａ）に有するシリル基以外の官能基（例えば、後述する２−ヒドロキシエチル（メタ）アクリレートなどの水酸基含有（メタ）アクリレート由来の構成単位に有する水酸基）との架橋（分子間架橋）であってもよい。
【０１２０】
エマルションは、後述するように、通常、乳化剤存在下の反応によって作製してもよい。
乳化剤は、反応性乳化剤（Ａ）であってもよいし、反応性乳化剤（Ａ）に加えて、反応性乳化剤（Ａ）の範疇に属さない他の乳化剤（界面活性剤）を含んでいてもよい。
【０１２１】
他の乳化剤としては、反応性乳化剤（Ａ）の範疇に属さない乳化剤であればよく、例えば、アニオン性乳化剤、ノニオン性乳化剤、カチオン性乳化剤（例えば、デシルアンモニウムクロライドなどのアルキルアンモニウム塩）、両性乳化剤（例えば、ベタインエステル型乳化剤）などが挙げられる。
【０１２２】
アニオン性乳化剤としては、例えば、アンモニウムドデシルサルフェート、ナトリウムドデシルサルフェートなどのアルキルサルフェート塩；アンモニウムドデシルスルホネート、ナトリウムドデシルスルホネートなどのアルキルスルホネート塩；アンモニウムドデシルベンゼンスルホネート、ナトリウムドデシルナフタレンスルホネートなどのアルキルアリールスルホネート塩；ポリオキシエチレンアルキルサルフェート塩；ポリオキシエチレンアルキルアリールサルフェート塩；ポリオキシエチレンアルキルエーテル硫酸塩；ジアルキルスルホコハク酸塩；アリールスルホン酸−ホルマリン縮合物；アンモニウムラウリレート、ナトリウムステアリレートなどの脂肪酸塩などが挙げられる。
【０１２３】
ノニオン性乳化剤としては、例えば、ポリオキシエチレンアルキルエーテル、ポリオキシエチレンアルキルアリールエーテル、ポリエチレングリコールとポリプロピレングリコールとの縮合体、ソルビタン脂肪酸エステル、ポリオキシエチレンソルビタン脂肪酸エステル、脂肪酸モノグリセライド、エチレンオキサイドと脂肪族アミンとの縮合体などが挙げられる。
【０１２４】
また、他の乳化剤には、高分子乳化剤が含まれる。高分子乳化剤としては、例えば、アニオン性乳化剤（ポリアクリル酸ナトリウムなどのポリ（メタ）アクリル酸塩）、ノニオン性乳化剤（ポリビニルアルコール、ポリビニルピロリドン、ポリヒドロキシエチルアクリレートなどのポリヒドロキシアルキル（メタ）アクリレート）、これらの重合体を構成する単量体のうちの１種類以上の単量体を共重合成分とする重合体などが挙げられる。
【０１２５】
また、他の乳化剤は、塗膜物性などの観点から、反応性基（又は重合性基）を有するもの（反応性乳化剤）であってもよい。
エマルションが他の反応性乳化剤を含有する場合、他の反応性乳化剤は、反応性乳化剤（Ａ）とともに（メタ）アクリル系ポリマー（ａ）の重合成分であってもよい。
【０１２６】
他の反応性乳化剤としては、例えば、アニオン性乳化剤［例えば、プロペニル−アルキルスルホコハク酸エステル塩、（メタ）アクリル酸ポリオキシエチレンスルホネート塩、（メタ）アクリル酸ポリオキシエチレンホスフォネート塩〔例えば、三洋化成工業（株）製、商品名：エレミノールＲＳ−３０など〕、ポリオキシエチレンアルキルプロペニルフェニルエーテルスルホネート塩〔例えば、第一工業製薬（株）製、商品名：アクアロンＨＳ−１０など〕、アリルオキシメチルアルキルオキシポリオキシエチレンのスルホネート塩〔例えば、第一工業製薬（株）製、商品名：アクアロンＫＨ−１０など〕、プロペニルノニルフェニルオキシポリオキシエチレンのスルホネート塩〔例えば、第一工業製薬（株）製、商品名：アクアロンＢＣ−１０など〕、アリルオキシメチルノニルフェノキシエチルヒドロキシポリオキシエチレンのスルホネート塩〔例えば、（株）ＡＤＥＫＡ製、商品名：アデカリアソープＳＥ−１０など〕、アリルオキシメチルアルコキシエチルヒドロキシポリオキシエチレン硫酸エステル塩〔例えば、（株）ＡＤＥＫＡ製、商品名：アデカリアソープＳＲ−１０、ＳＲ−３０など〕、ビス（ポリオキシエチレン多環フェニルエーテル）メタクリレート化スルホネート塩〔例えば、日本乳化剤（株）製、商品名：アントックスＭＳ−６０など〕など］、ノニオン性乳化剤［例えば、アリルオキシメチルアルコキシエチルヒドロキシポリオキシエチレン〔例えば、（株）ＡＤＥＫＡ製、商品名：アデカリアソープＥＲ−２０など〕、ポリオキシエチレンアルキルプロペニルフェニルエーテル〔例えば、第一工業製薬（株）製、商品名：アクアロンＲＮ−２０など〕、アリルオキシメチルノニルフェノキシエチルヒドロキシポリオキシエチレン〔例えば、（株）ＡＤＥＫＡ製、商品名：アデカリアソープＮＥ−１０など〕など］などが挙げられる。
【０１２７】
他の乳化剤は、単独で用いてもよく、２種類以上を併用してもよい。
【０１２８】
これら他の乳化剤の中でも、アニオン性乳化剤、特に、アニオン性の反応性乳化剤を好適に使用してもよい。
【０１２９】
エマルションが他の乳化剤を含有する場合、重合成分全体における他の乳化剤の割合は、例えば、３０質量％以下（例えば、０．０１〜３０質量％）、好ましくは２０質量％以下（例えば、０．０１〜２０質量％）、さらに好ましくは１０質量％以下（例えば、０．０１〜１０質量％）、特に好ましくは５質量％以下（例えば、０．０１〜５質量％）程度であってもよい。
【０１３０】
乳化剤全体における反応性乳化剤（Ａ）の割合は、例えば、１０質量％以上（例えば、１０〜１００質量％、１０〜９０質量％）、好ましくは４０質量％以上（例えば、４０〜１００質量％、４０〜９０質量％）、より好ましくは７０質量％以上（例えば、７０〜１００質量％、７０〜９０質量％）、特に好ましくは９０質量％以上（例えば、９０〜１００質量％）程度であってもよく、最も好ましくは、１００質量％である。
【０１３１】
エマルションは、単層構造であっても（１層のみで構成されていても）よく、多層構造（又はコアシェル構造）であっても（内層が構成されていても、外層（最外層）と内層とで構成されていても）よい。
【０１３２】
エマルションが多層構造である場合、層の数は、２以上であればよく、例えば、２〜６、好ましくは２〜５、さらに好ましくは２〜４（例えば、２〜３）であってもよく、特に３であってもよい。
【０１３３】
エマルションが多層構造である場合、外層（シェル）及び内層（コア）のうちの少なくとも１層が、（メタ）アクリル系ポリマー（ａ）（のエマルション）で構成されていればよく、内層と外層は異なるポリマー（樹脂）で構成されていてもよい。
（メタ）アクリル系ポリマー（ａ）（のエマルション）は、外層と内層のいずれを構成していてもよいが、少なくとも外層を構成していることが好ましい。
なお、（メタ）アクリル系ポリマー（ａ）（のエマルション）で構成された層において、各成分の配合割合は、上記例示の範囲と同じであってよい。
また、外層と内層のいずれか１層が、（メタ）アクリル系ポリマー（ａ）以外のポリマー（のエマルション）で構成されている場合、そのようなポリマーの重合成分としては、上記例示の単量体（例えば、上記例示の他の単量体など）から選択することができる。
【０１３４】
エマルションが多層構造である場合、反応性乳化剤（Ａ）は、外層及び内層のうちの少なくとも１層に含まれていればよい。
また、エマルションが多層構造である場合、ヒンダードアミン系モノマーは、外層及び内層のうちの少なくとも１層に含まれていればよいが、塗膜の耐汚染性や耐候性向上などの観点から、少なくとも外層（特に、最外層）に含まれていることが好ましい。
【０１３５】
また、多層構造を、硬質層（ハード層）と軟質層（ソフト層）とで構成（相対的に構成）してもよい。
このような場合、外層及び内層のいずれをハード層としてもよく、すなわち、外層がハード層及び内層がソフト層の層構成であってもよく、外層がソフト層及び内層がハード層の層構成であってもよい。また、内層が複数の層で構成されている場合、複数の内層間で、ハード層及びソフト層を構成してもよい。
【０１３６】
内層を構成するポリマーと外層を構成するポリマーとの質量比は、内層を構成するポリマー：外層を構成するポリマー（質量比）が、例えば、９５：５〜５：９５（例えば、９０：１０〜１０：９０）、好ましくは８８：１２〜１２：８８（例えば、８５：１５〜１５：８５）であってもよく、９５：５〜２０：８０（例えば、９０：１０〜３０：７０、好ましくは８８：１２〜４０：６０）であってもよい。
【０１３７】
特に、エマルションが３層構造である場合、エマルション全体に対して、１段目の層の割合は２０〜７０質量％（例えば、３０〜６０質量％）、２段目の層の割合は２０〜７０質量％（例えば、３０〜６０質量％）、３段目の層の割合は２０〜７０質量％（例えば、３０〜６０質量％）程度であってもよい。
【０１３８】
エマルションを構成する（メタ）アクリル系ポリマー（ａ）のガラス転移温度は、例えば、−４０℃以上（例えば、−４０〜８０℃、−４０〜４０℃など）、好ましくは−３０℃以上（例えば、−３０〜８０℃、−３０〜４０℃など）、より好ましくは−２５℃以上（例えば、−２５〜８０℃、−２５〜４０℃など）であってもよい。また、多層構造のエマルションである場合、多層構造のエマルションを構成する重合体全体のガラス転移温度が、上記例示の範囲であってもよい。
上記の範囲でポリマーのガラス転移温度が高いほど、耐汚染性や耐候性が優れる傾向がある。ポリマーのガラス転移温度が高いほど、エマルションの造膜性が低下する（最低造膜温度が高くなる）ため、ポリマーのガラス転移温度が高いエマルションは、主に加熱乾燥等の高温環境での塗料塗膜の形成に用いられる。
また、本発明は、ポリマーのガラス転移温度が低くても、エマルションの重合成分に、芳香族基を複数有する反応性乳化剤（Ａ）及びヒンダードアミン系モノマーを少なくとも含むことにより、塗膜の耐汚染性や耐候性が優れる。すなわち、本発明は、低温から室温の環境下でも塗膜形成を可能にする、ガラス転移温度が低いポリマーの樹脂エマルションを一形態として含んでおり、このようなエマルションは、ガラス転移温度が低いポリマーのエマルションでありながら耐汚染性や耐候性が優れることから、建築外装塗料用途などに好適である。
【０１３９】
なお、ガラス転移温度（Ｔｇ）は、ポリマーを構成する単量体成分に使用されている単量体の単独重合体のガラス転移温度を用いて、
式（Ｉ）：  １／Ｔｇ＝Σ（Ｗｍ／Ｔｇｍ）／１００                （Ｉ）
〔式中、Ｗｍは重合体を構成する単量体成分における単量体ｍの含有率(質量％)、Ｔｇｍは単量体ｍの単独重合体のガラス転移温度（絶対温度：Ｋ）を示す〕
で表されるフォックス（Ｆｏｘ）の式に基づいて求められた温度であってもよい。
【０１４０】
また、エマルションが多層構造である場合、多層構造のエマルションを構成する重合体全体のガラス転移温度は、多段乳化重合の際に用いられた単量体成分全体（すべての単量体成分）における各単量体の質量分率とこれに対応する単量体の単独重合体のガラス転移温度から求められたガラス転移温度を意味する。
【０１４１】
単独重合体のガラス転移温度は、例えば、２−エチルヘキシルアクリレートの単独重合体では−７０℃、シクロヘキシルメタクリレートの単独重合体では８３℃、スチレンの単独重合体では１００℃、γ−メタクリロキシプロピルトリメトキシシランの単独重合体では７０℃、２−ヒドロキシエチルメタクリレートの単独重合体では５５℃、メチルメタクリレートの単独重合体では１０５℃、メタクリル酸の単独重合体では１３０℃、ｔｅｒｔ−ブチルメタクリレートの単独重合体では１０７℃、１，２，２，６，６−ペンタメチルピペリジルメタクリレートの単独重合体では約１３０℃、ダイアセトンアクリルアミドの単独重合体では７７℃、グリセリンモノメタクリレートの単独重合体では５５℃、ｎ−ブチルメタクリレートの単独重合体では２０℃、ｎ−ブチルアクリレートの単独重合体では−５６℃である。
【０１４２】
なお、特殊単量体、多官能単量体などのようにガラス転移温度が不明の単量体については、単量体成分における当該ガラス転移温度が不明の単量体の合計量が質量分率で１０質量％以下である場合、ガラス転移温度が判明している単量体のみを用いてガラス転移温度が求めてよい。
【０１４３】
単量体成分におけるガラス転移温度が不明の単量体の合計量が質量分率で１０質量％を超える場合には、重合体のガラス転移温度は、示差走査熱量分析(ＤＳＣ)、示差熱量分析(ＤＴＡ)、熱機械分析(ＴＭＡ)などによって求めてもよい。
【０１４４】
エマルションを構成する（メタ）アクリル系ポリマー（ａ）の重量平均分子量は、塗膜物性などの観点から、例えば、１０万以上、好ましくは３０万以上、さらに好ましくは５５万以上、特に好ましくは６０万以上であってもよい。
【０１４５】
また、（メタ）アクリル系ポリマー（ａ）の重量平均分子量の上限値は、特に限定されないが、例えば、造膜性を向上させるなどの観点から、５００万以下であることが好ましい。
【０１４６】
重量平均分子量は、例えば、ゲルパーミエイションクロマトグラフィー〔例えば、東ソー（株）製、品番：ＨＬＣ−８１２０ＧＰＣ、カラム：ＴＳＫｇｅｌ  Ｇ−５０００ＨＸＬとＴＳＫｇｅｌ  ＧＭＨＸＬ−Ｌとを直列に使用〕を用いて測定（ポリスチレン換算）してもよい。
【０１４７】
エマルション粒子の平均粒子径は、特に限定されないが、例えば、５０ｎｍ以上、好ましくは１００ｎｍ以上であってもよく、塗膜物性などの観点から、例えば、３００ｎｍ以下、好ましくは２５０ｎｍ以下であってもよい。
エマルション粒子の平均粒子径は、代表的には、５０〜３００ｎｍ（例えば、６０〜２５０ｎｍ）、好ましくは１００〜２５０ｎｍ程度であってもよい。
【０１４８】
なお、エマルション粒子の平均粒子径は、動的光散乱法による粒度分布測定器〔パーティクル・サイジング・システムズ（Ｐａｒｔｉｃｌｅ  Ｓｉｚｉｎｇ  Ｓｙｓｔｅｍｓ）社製、商品名：ＮＩＣＯＭＰ  Ｍｏｄｅｌ  ３８０〕を用いて測定された体積平均粒子径であってよい。
【０１４９】
エマルションにおける粒子（又は固形分）の固形分（不揮発分）量は、生産性などの観点から、好ましくは３０質量％以上、より好ましくは４０質量％以上であってよく、取り扱い性向上などの観点から、好ましくは７０質量％以下、より好ましくは６０質量％以下であってもよい。
【０１５０】
なお、エマルションにおける粒子の不揮発分量は、例えば、エマルション１ｇを秤量し、熱風乾燥機で１１０℃の温度で１時間乾燥させ、得られた残渣を不揮発分とし、
式：〔エマルションにおける不揮発分量（質量％）〕＝（〔残渣の質量〕÷〔エマルション１ｇ〕）×１００
に基づいて求めることができる。
【０１５１】
エマルションの最低造膜温度は、造膜性向上などの観点から、例えば、６０℃以下、好ましくは５０℃以下、より好ましくは４０℃以下であってもよい。
エマルションの最低造膜温度は、例えば、エマルション粒子全体のガラス転移温度や最外層のガラス転移温度を調節することによって調整することができる。
【０１５２】
なお、本明細書において、エマルションの最低造膜温度は、例えば、熱勾配試験機の上に置いたガラス板上に樹脂エマルションを厚さが０．２ｍｍとなるようにアプリケーターで塗工し、クラックが生じたときの温度などとして求めることができる。
【０１５３】
エマルションにおけるポリマーの含有率（（メタ）アクリル系ポリマー（ａ）の含有率、多層構造である場合は、内層及び外層を構成するポリマーの合計の含有率）は、塗膜物性などの観点から、例えば、２０質量％以上（例えば、２５〜１００質量％）、好ましくは３０質量％以上（例えば、３５〜９０質量％）、さらに好ましくは４０質量％以上（例えば、４５〜８５質量％）であってもよい。
【０１５４】
（エマルションの製造方法）
エマルションは、溶媒中で、重合体を形成する単量体成分を乳化重合することにより得ることができる。
【０１５５】
溶媒としては、例えば、水、水を含む溶媒［水とアルコール（メタノール、エタノールなどのＣ１−４アルコールなど）との混合溶媒など］などの水性溶媒が挙げられる。
溶媒は、１種又は２種以上を組み合わせて使用してもよい。
【０１５６】
単量体成分を乳化重合させる方法としては、乳化剤の存在下で乳化重合すればよく、例えば、乳化剤を含む溶媒（溶液）に、単量体成分を混合（滴下など）して重合する方法、予め乳化させておいた単量体成分を溶媒に混合（滴下など）して重合する方法などが挙げられるが、本発明は、かかる方法のみに限定されるものではない。反応性乳化剤（Ａ）を（メタ）アクリルポリマーの重合成分に含むために、反応性乳化剤（Ａ）の存在下で乳化重合することが好ましい。
【０１５７】
なお、溶媒（媒体）の量は、得られるエマルションに含まれる不揮発分量等を考慮して適宜設定すればよい。
【０１５８】
重合は、重合開始剤の存在下で行ってもよい。
重合開始剤としては、例えば、アゾビスイソブチロニトリル、２，２−アゾビス（２− メチルブチロニトリル）、２，２−アゾビス（２，４−ジメチルバレロニトリル）、２， ２−アゾビス（２―ジアミノプロパン）ハイドロクロライド、４，４−アゾビス（４−シ アノ吉草酸）、２，２−アゾビス（２−メチルプロピオンアミジン）などのアゾ化合物；過硫酸カリウムなどの過硫酸塩；過酸化水素、ベンゾイルパーオキサイド、パラクロロベンゾイルパーオキサイド、ラウロイルパーオキサイド、過酸化アンモニウムなどの過酸化物などが挙げられる。
重合開始剤は、１種又は２種以上を組み合わせて使用してもよい。
【０１５９】
重合開始剤を使用する場合、重合成分１００質量部あたりの重合開始剤の量は、重合速度を高め、未反応の単量体成分の残存量を低減させる等の観点から、好ましくは０．０５質量部以上、さらに好ましくは０．１質量部以上であり、塗膜物性等の観点から、好ましくは１質量部以下、さらに好ましくは０．５質量部以下である。
【０１６０】
重合開始剤の添加方法は、特に限定されないが、例えば、一括仕込み、分割仕込み、連続滴下などが挙げられる。
また、重合反応の終了時期を早める等の観点から、重合成分を反応系内に添加する終了前またはその終了後に、重合開始剤の一部を反応容器内に添加してもよい。
【０１６１】
なお、重合開始剤の分解を促進するために、例えば、亜硫酸水素ナトリウムなどの還元剤、硫酸第一鉄などの遷移金属塩などの重合開始剤の分解剤を反応系内に適量で添加して もよい。
【０１６２】
また、反応系内には、必要により、例えば、チオール基を有する化合物（ｔｅｒｔ−ドデシルメルカプタンなど）などの連鎖移動剤、ｐＨ緩衝剤、キレート剤、造膜助剤などの添加剤を存在させてもよい。
【０１６３】
重合の際の雰囲気は、特に限定されないが、重合効率などの観点から、窒素ガスなどの不活性ガスであってもよい。
【０１６４】
重合温度は、特に限定されないが、例えば、５０〜１００℃、好ましくは６０〜９５℃であってもよい。重合温度は、一定であってもよく、重合反応の途中で変化させてもよい。
【０１６５】
重合時間は、特に限定されず、重合反応の進行状況に応じて適宜設定すればよいが、例えば、１時間以上（例えば、１〜２４時間）、好ましくは２〜１２時間（例えば、２〜９時間）程度であってもよい。
【０１６６】
また、多層構造のエマルションは、上記例示の乳化重合を多段階で行うことによって、得ることができる。
【０１６７】
＜組成物＞
本発明は、本発明のエマルションを含む組成物も包含する。このような組成物は、本発明のエマルションと他の成分を含んでいてよい。
本発明の組成物は、特に、塗料用に使用することができる。
【０１６８】
他の成分としては、例えば、増粘剤、顔料、顔料分散剤、沈殿防止剤、紫外線吸収剤、光安定剤、成膜助剤、増粘剤、表面調整剤、防腐・防黴剤、レベリング剤、凍結防止剤、湿潤剤、ｐＨ調整剤、消泡剤などが挙げられる。
これらの成分は、単独で又は２種以上組み合わせて使用してもよい。
【０１６９】
増粘剤としては、例えば、ウレタン会合型増粘剤、塩基を添加することで水に溶解する（アルカリ可溶する）アクリル系樹脂［例えば、（メタ）アクリル酸由来の単位とアルキル（メタ）アクリレート（例えば、メチル（メタ）アクリレート）由来の単位を少なくとも含むアクリル系樹脂］などが挙げられる。
【０１７０】
ウレタン会合型増粘剤としては、例えば、ウレタン系樹脂を好適に使用することができる。ウレタン系樹脂は、水溶性であることが好ましい。
また、ウレタン系樹脂は、疎水性部位（疎水性基）と親水性部位（親水性基）を有していることが好ましい。
【０１７１】
ウレタン系樹脂における疎水性基の結合箇所は、特に限定されず、疎水性基は、ウレタン系樹脂の末端に有していてよく、ウレタン系樹脂の片末端に有していてもよいし、両末端に有していてもよく、両末端に有していることが好ましい。
なお、疎水性基は、会合部位として作用しうる。
例えば、溶媒中（水、水を含む水性溶媒）で、疎水性基部位（特に、末端の疎水性基）が（メタ）アクリル系ポリマーのエマルション粒子表面と会合（物理的結合）することによって、及び／又は、疎水性基同士が会合していてもよい。
【０１７２】
疎水性基としては、例えば、炭化水素基（例えば、Ｃ１−３０脂肪族炭化水素基、Ｃ３−３０脂肪族炭化水素基など）などが挙げられる。
【０１７３】
ウレタン系樹脂における親水性基の結合箇所は、特に限定されず、親水性基は、ウレタン系ポリマーの主鎖に有していてもよいし、側鎖に有していてもよい。
【０１７４】
親水性部位（親水性基）としては、特に限定されないが、例えば、エーテル結合を有する部位（例えば、ポリオキシエチレンなどのオキシアルキレン単位）などが挙げられる。エーテル結合を有する部位は、例えば、ウレタン系樹脂の構造単位であるポリオール由来の単位であってもよい。
【０１７５】
ウレタン会合型増粘剤は、商業的に容易に入手することができるものであってもよい。
【０１７６】
ウレタン会合型増粘剤としては、例えば、アデカノールＵＨ−４２０、アデカノールＵＨ−４３８、アデカノールＵＨ−４５０ＶＦ〔以上、(株)ＡＤＥＫＡ製、商品名〕などが挙げられるが、本発明は、かかる例示のみに限定されるものではない。
これらの中でも、アデカノールＵＨ−４２０などが好ましい。
ウレタン会合型増粘剤は、それぞれ単独で用いてもよく、２種以上を併用してもよい。
【０１７７】
また、前記アクリル系樹脂は、会合部位（例えば、前記例示のウレタン系樹脂における疎水性基など）を有していてもよい。
前記アクリル系樹脂としては、例えば、アクリセットＷＲ−５０７、アクリセットＷＲ−６５０〔以上、（株）日本触媒製、商品名〕などが挙げられるが、本発明は、かかる例示のみに限定されるものではない。
【０１７８】
増粘剤は、それぞれ単独で用いてもよく、２種以上を併用してもよい。
【０１７９】
組成物において、（メタ）アクリル系ポリマー：増粘剤の質量比は、例えば、１００：０．０１〜１００：１、好ましくは１００：０．１〜１００：０．８、より好ましくは１００：０．１５〜１００：０．５であってもよい。
【０１８０】
また、組成物がウレタン会合型増粘剤と前記アクリル系樹脂を含む場合、ウレタン会合型増粘剤：前記アクリル系樹脂の質量比は、例えば、１００：１〜１００：１００、好ましくは１００：５〜１００：９０、より好ましくは１００：１０〜１００：８０であってもよい。
【０１８１】
顔料としては、特に限定されず、公知の顔料を使用することができる。
顔料は着色剤であってもよく、体質顔料（増量剤）であってもよい。
代表的な顔料としては、例えば、無機系顔料（例えば、酸化チタン、酸化鉄、アルミニウム、パール顔料等の無機系着色顔料）、有機系顔料（例えば、キナクリドン、アントラキノン、ペリレン、ジケトピロロピロール、ベンズイミダゾロン、イソインドリノン、アンスラピリミジン、フタロシアニン、スレン、ジオキサジン、カーボンブラック等の有機系着色顔料）、体質顔料（例えば、炭酸カルシウム、硫酸バリウム、カオリン、マイカ、タルク等）を挙げることができる。
顔料は単独で又は２種以上組み合わせて使用してもよい。
【０１８２】
特に着色隠蔽性や塗膜表面を高光沢にすることから、酸化チタンを少なくとも使用することが好ましい。顔料の配合量としては、乾燥後の塗膜中のポリマー成分（又はエマルション）の固形分１００重量部に対して、例えば、５〜７０質量部、好ましくは７〜６５質量部、さらに好ましくは１０〜６０質量部程度であってもよい。
【０１８３】
組成物の粘度は、ＢＨ型粘度計で回転速度２０ｒｐｍにおける２５℃での粘度が、例えば、１０００〜２００００ｍＰａ・ｓ、好ましくは１５００〜１００００ｍＰａ・ｓ、より好ましくは２０００〜８０００ｍＰａ・ｓであってもよい。
【０１８４】
組成物は、溶媒を含んでいてもよく、エマルション（及び他の成分）が溶媒中に分散（又は溶解）した組成物であってもよい。
【０１８５】
溶媒としては、前記例示の溶媒を使用することができ、好ましくは、水、水を含む溶媒［例えば、水とアルコール（メタノール、エタノールなどの低級アルコール）とを含む混合溶媒］などの水性溶媒である。
特に、組成物は、エマルション及び他の成分が水性溶媒中に分散（又は溶解）した組成物（水性組成物）であってもよい。
【０１８６】
溶媒を含む組成物において、エマルション及び他の成分の総量の割合は、用途などに応じて適宜選択できるが、例えば、０．１〜９５質量％、好ましくは１〜９０質量％、さらに好ましくは３〜８０質量％程度であってもよい。
【０１８７】
組成物の製造方法は、特に限定されず、例えば、エマルションと他の成分とを混合することで製造できる。
【０１８８】
＜エマルションの用途＞
本発明のエマルション（又は組成物）は、特に、塗料用（塗装用）として好適である。このようなエマルション（又は組成物）は、例えば、各種素材（例えば、金属、ガラス、磁器、コンクリート、サイディングボード、樹脂など）で形成された基材の表面仕上げ等に使用してもよい。
【０１８９】
本発明のエマルション（又は組成物）は、中でも、トップコート（又は上塗り材、例えば、内装材（建材）や外装材のトップコート）に好適に使用することができる。
【０１９０】
外装材としては、例えば、各種建材（例えば、フレキシブルボード、珪酸カルシウム板、石膏スラグパーライト板、木片セメント板、プレキャストコンクリート板、ＡＬＣ板、石膏ボードなどの無機質建材；例えば、瓦、外壁材などの窯業系建材など）などが挙げられる。窯業系建材は、例えば、無機質硬化体の原料となる水硬性膠着材に無機充填剤、繊維質材料などを添加し、得られた混合物を成形し、得られた成形体を養生し、硬化させることによって得られる。
【０１９１】
このような外装材（建材）の表面には、通常、所望の意匠を付与する等のために、上塗り材（水性塗料）が塗布されている。より具体的には、トップコート又は上塗り材（水性塗料）は、太陽光や風雨などの外的環境から建築物を保護したり、建築物の美観や意匠性を持たせるための塗料（建築・外装用塗料）として使用されている。本発明の組成物は、このトップコート用又は上塗り材（水性塗料）として好適に使用することができる。
【０１９２】
特に塗料の中でも、建築物の外壁（外装材）に直接塗布し、自然環境下で乾燥硬化（常温乾燥）させる外装用塗料に使用することができる。
本発明のエマルションで形成された塗料は、得られる塗膜の耐汚染性や耐候性が優れるため、このような外装用塗料に使用した場合にも、良好な塗膜を得ることができる。
【０１９３】
前記の外装用塗料を用いて形成される表面塗膜の状態としては透明〜着色半透明〜着色隠蔽まで、種々の形態のものであり得るが、外装材に形成した下層塗膜層もしくは古くなった上塗り塗膜層を隠蔽する目的（改修目的）で、着色隠蔽状態のものが特に多い。
【０１９４】
本発明のエマルション（又は組成物）を塗料（塗装）に使用する場合、本発明のエマルション（又は組成物）を含む塗料単独で１層で塗工してもよく、２層以上に重ね塗りすることによって塗工してもよい。２層以上に重ね塗りすることによって塗工する場合、その一部の層のみが本発明のエマルション（又は組成物）を含む塗料によって形成されてもよく、全部の層が本発明のエマルション（又は組成物）を含む塗料で形成されてもよい。重ね塗りは、例えば、プライマー処理やシーラー処理などを施した被塗物に、第１層（例えば、下塗り層）用塗料を塗布して乾燥させた後 、第２層（例えば、上塗り層）用塗料を上塗りし、乾燥させる方法などが挙げられるが、本発明はかかる方法によって限定されるものではない。塗料を塗布する際には、例えば、スプレー、ローラー、ハケ、コテなどを用いることができる。
【実施例】
【０１９５】
次に本発明を実施例に基づいてさらに詳細に説明するが、本発明は、かかる実施例のみに限定されるものではない。なお、以下の実施例において、「部」は「質量部」を意味する。
【０１９６】
（実施例１）
滴下ロート、撹拌機、窒素導入管、温度計及び還流冷却管を備えたフラスコ内に脱イオン水４７５部を仕込んだ。
滴下ロートに脱イオン水４６５部、乳化剤（（株）第一工業製薬社製、商品名：アクアロンＡＲ−１０）の２５％水溶液１２０部（乳化剤が３０部含有）、２−エチルヘキシルアクリレート（２ＥＨＡ）３２８、メチルメタクリレート（ＭＭＡ）４６０部、スチレン（Ｓｔ）１００部、シクロヘキシルメタクリレート（ＣＨＭＡ）１００部、２−ヒドロキシエチルメタクリレート（ＨＥＭＡ）５部、２，２，６，６−テトラメチル−４−ピペリジルメタクリレート（アデカスタブＬＡ−８７）５部、シリル基含有モノマー（信越化学工業株式会社製、商品名：ＫＢＭ−５０３）２部からなる滴下用プレエマルションを調製し、そのうちの１００部をフラスコ内に添加し、ゆるやかに窒素ガスを吹き込みながら８０℃まで昇温し、過硫酸カリウムの５％水溶液６０部をフラスコ内に添加することにより、重合を開始した。
【０１９７】
次に、滴下用プレエマルションの残部を１８０分間にわたり均一にフラスコ内に滴下した。滴下終了後、フラスコの内容物を８０℃で６０分間維持し、２５％アンモニア水をｐＨが８〜１０なるようにフラスコ内に添加し、重合反応を終了した。
【０１９８】
得られた反応液を室温まで冷却した後、３００メッシュ（ＪＩＳメッシュ、以下同じ）の金網で濾過することにより、樹脂エマルションを得た。
【０１９９】
（実施例２〜５）
モノマーの種類及び配合割合、乳化剤の配合割合を表１に記載のようにした以外は実施例１と同様にして、樹脂エマルションを得た。
【０２００】
（実施例６）
滴下ロート、撹拌機、窒素導入管、温度計及び還流冷却管を備えたフラスコ内に脱イオン水４６１部を仕込んだ。
滴下ロートに脱イオン水５９部、乳化剤（（株）第一工業製薬社製、商品名：アクアロンＡＲ−１０）の２５％水溶液８０部（乳化剤が２０部含有）、スチレン２００部からなる滴下用プレエマルションを調製し、そのうちの４０部をフラスコ内に添加し、ゆるやかに窒素ガスを吹き込みながら８０℃まで昇温し、過硫酸カリウムの５％水溶液６０部をフラスコ内に添加することにより、重合を開始した。
次に、滴下用プレエマルションの残部を６０分間にわたり均一にフラスコ内に滴下した。滴下終了後、フラスコの内容物を８０℃で６０分間維持した。
【０２０１】
その後、脱イオン水３８２部、乳化剤（（株）第一工業製薬社製、商品名：アクアロンＡＲ−１０）の２５％水溶液８０部（乳化剤量が２０部含有）、２−エチルヘキシルアクリレート２４０部、メチルメタクリレート３２３部、スチレン１００部、シクロヘキシルメタクリレート１００部、２−ヒドロキシルエチルメタクリレート５部、２，２，６，６−テトラメチル−４−ピペリジルメタクリレート（アデカスタブＬＡ−８７）３０部、シリル基含有モノマー（信越化学工業株式会社製、商品名：ＫＢＭ−５０３）２部からなる２段目のプレエマルションを６０分間にわたり均一にフラスコ内に滴下した。滴下終了後、フラスコの内容物を８０℃で６０分間維持した。
【０２０２】
最後に、２５％アンモニア水をｐＨが８〜１０になるようにフラスコ内に添加し、重合反応を終了した。得られた反応液を室温まで冷却した後、３００メッシュ（ＪＩＳメッシュ、以下同じ）の金網で濾過することにより、樹脂エマルションを得た。
【０２０３】
（実施例７）
滴下ロート、撹拌機、窒素導入管、温度計及び還流冷却管を備えたフラスコ内に脱イオン水４３５部を仕込んだ。
滴下ロートに脱イオン水５９部、乳化剤（（株）第一工業製薬社製、商品名：アクアロンＡＲ−１０）の２５％水溶液８０部（乳化剤量が２０部含有）、スチレン２００部からなる滴下用プレエマルションを調製し、そのうちの４０部をフラスコ内に添加し、ゆるやかに窒素ガスを吹き込みながら８０℃まで昇温し、過硫酸カリウムの５％水溶液６０部をフラスコ内に添加することにより、重合を開始した。
次に、滴下用プレエマルションの残部を６０分間にわたり均一にフラスコ内に滴下した。滴下終了後、フラスコの内容物を８０℃で６０分間維持した。
【０２０４】
その後、脱イオン水１６６部、乳化剤（（株）第一工業製薬社製、商品名：アクアロンＡＲ−１０）の２５％水溶液８０部（乳化剤量が２０部含有）、２−エチルヘキシルアクリレート２１２部、メチルメタクリレート１５０部、シクロヘキシルメタクリレート３０部、２−ヒドロキシルエチルメタクリレート５部、シリル基含有モノマー（信越化学工業株式会社製、商品名：ＫＢＭ−５０３）３部からなる２段目のプレエマルションを６０分間にわたり均一にフラスコ内に滴下した。滴下終了後、フラスコの内容物を８０℃で６０分間維持した。
【０２０５】
次に、脱イオン水１６６部、乳化剤（（株）第一工業製薬社製、商品名：アクアロンＡＲ−１０）の２５％水溶液８０部（乳化剤が２０部含有）、２−エチルヘキシルアクリレート１３７部、メチルメタクリレート５０部、シクロヘキシルメタクリレート２００部、２−ヒドロキシルエチルメタクリレート３部、２，２，６，６−テトラメチル−４−ピペリジルメタクリレート（アデカスタブＬＡ−８７）１０部からなる３段目のプレエマルションを６０分間にわたり均一にフラスコ内に滴下した。滴下終了後、フラスコの内容物を８０℃で６０分間維持した。
【０２０６】
最後に、２５％アンモニア水をｐＨが８〜１０になるようにフラスコ内に添加し、重合反応を終了した。得られた反応液を室温まで冷却した後、３００メッシュ（ＪＩＳメッシュ、以下同じ）の金網で濾過することにより、樹脂エマルションを得た。
【０２０７】
（実施例８）
モノマーの種類及び配合割合を表１に記載のようにした以外は実施例７と同様にして、樹脂エマルションを得た。
【０２０８】
（実施例９）
モノマーの種類及び配合割合を表２に記載のようにし、乳化剤を、ＡＲ−１０が１０部となるようにし、さらに、アデカリアソープＳＲ−１０［（株）ＡＤＥＫＡ製、商品名：アデカリアソープＳＲ−１０（アリルオキシメチルアルコキシエチルポリオキシエチレン硫酸エステル塩）］が２０部となるようにした以外は実施例１と同様にして、樹脂エマルションを得た。
【０２０９】
（実施例１０及び１１）
モノマーの種類及び配合割合を表２に記載のようにした以外は実施例１と同様にして、樹脂エマルションを得た。
【０２１０】
（参考例１〜２）
モノマーの種類及び配合割合を表３に記載のようにした以外は実施例１と同様にして、樹脂エマルションを得た。
【０２１１】
（参考例３）
乳化剤として、アクアロンＡＲ−１０の代りにアデカリアソープＳＲ−１０［（株）ＡＤＥＫＡ製、商品名：アデカリアソープＳＲ−１０（アリルオキシメチルアルコキシエチルポリオキシエチレン硫酸エステル塩）］を用い、また、モノマーの種類及び配合割合を表３に記載のようにした以外は実施例１と同様にして、樹脂エマルションを得た。
【０２１２】
得られた樹脂エマルションの物性を、以下のように測定した。
【０２１３】
［ガラス転移温度（Ｔｇ）］
ガラス転移温度は、ポリマーを構成する単量体成分に使用されている単量体の単独重合体のガラス転移温度を用いて、
式（Ｉ）：  １／Ｔｇ＝Σ（Ｗｍ／Ｔｇｍ）／１００                （Ｉ）
〔式中、Ｗｍは重合体を構成する単量体成分における単量体ｍの含有率(質量％)、Ｔｇｍは単量体ｍの単独重合体のガラス転移温度（絶対温度：Ｋ）を示す〕
で表されるフォックス（Ｆｏｘ）の式に基づいて求められた温度として算出した。
【０２１４】
また、エマルションが多層構造である場合、多層構造のエマルションを構成する重合体全体のガラス転移温度は、多段乳化重合の際に用いられた単量体成分全体（すべての単量体成分）における各単量体の質量分率とこれに対応する単量体の単独重合体のガラス転移温度から算出した。
【０２１５】
［固形分量（ＮＶ）］
エマルションにおける不揮発分量（固形分量）は、エマルション１ｇを秤量し、熱風乾燥機で１１０℃の温度で１時間乾燥させ、得られた残渣を不揮発分とし、
式：〔エマルションにおける不揮発分量（質量％）〕＝（〔残渣の質量〕÷〔エマルション１ｇ〕）×１００
に基づいて求めた。
【０２１６】
［粘度］
ＢＨ型粘度計〔東京計器株式会社製〕で回転速度２０ｒｐｍにおける２５℃での粘度を求めた。
【０２１７】
［ＴＩ］
ＢＨ型粘度計で回転速度２ｒｐｍにおける粘度を２０ｒｐｍの粘度で除したものをＴＩ（チクソ係数）とした。
ＴＩ＝粘度（２ｒｐｍ）／粘度（２０ｒｐｍ）
【０２１８】
［体積平均粒子径］
エマルション粒子の平均粒子径（体積平均粒子径）は、動的光散乱法による粒度分布測定器〔パーティクル・サイジング・システムズ（Ｐａｒｔｉｃｌｅ  Ｓｉｚｉｎｇ  Ｓｙｓｔｅｍｓ）社製、商品名：ＮＩＣＯＭＰ  Ｍｏｄｅｌ  ３８０〕を用いて測定した。
【０２１９】
［最低造膜温度（ＭＦＴ）］
熱勾配試験機（テスター産業社製）の上に置いたガラス板上に樹脂エマルションを厚さが０．２ｍｍとなるようにアプリケーターで塗工し、クラックが生じたときの温度を最低造膜温度とした。
【０２２０】
次に、得られた樹脂エマルションを、以下の方法によって評価した。
【０２２１】
［エナメル塗膜光沢の評価方法］
（１）顔料ペーストの調製
脱イオン水２１０質量部、分散剤〔花王株式会社製、商品名：デモールＥＰ、分散剤（固形分）濃度２５質量％水溶液〕６０質量部、分散剤〔第一工業製薬株式会社製、商品名：ディスコートＮ−１４、分散剤（固形分）濃度３０質量％水溶液〕５０質量部、湿潤剤〔花王株式会社製、商品名：エマルゲンＬＳ−１０６、湿潤剤（固形分）濃度１００質量％〕１０質量部、プロピレングリコール６０質量部、酸化チタン〔石原産業株式会社製、品番：ＣＲ−９５〕１０００質量部及びガラスビーズ（直径：１ｍｍ）２００質量部をホモディスパーで回転速度３０００ｒｐｍにて６０分間撹拌した。その後、ガラスビーズを除くために６０メッシュ金網で濾過して顔料ペーストとした。
【０２２２】
（２）エナメル塗料の調製
上記樹脂エマルション１００質量部に、成膜助剤として２，２，４−トリメチル−１，３−ペンタンジオールイソブチレート〔ＪＮＣ株式会社製、品番：ＣＳ−１２〕７質量部を添加し、ホモディスパーで回転速度１５００ｒｐｍにて１０分間撹拌した。撹拌を継続しながら、上記顔料ペーストを４２質量部投入した。顔料ペーストの投入量は、不揮発分の全量に対し顔料の量が１４体積％（４０質量％）となるように調整した。更に、不揮発分量が５０質量％となるように適量の希釈水を加え、塗料の全体量に対して０．３質量％のシリコーン系消泡剤〔サンノプコ株式会社製、商品名：ＳＮデフォーマー７７７〕を当該混合物に添加した。ＢＨ型粘度計〔東京計器株式会社製〕で回転速度２０ｒｐｍにおける２５℃での粘度が４５００ｍＰａ・ｓとなるように増粘剤〔株式会社ＡＤＥＫＡ製、商品名：アデカノールＵＨ−４２０〕の５質量％水溶液を当該混合物に添加した。その後、更に１５００ｒｐｍで３０分間攪拌することにより、エナメル塗料を調製した。
【０２２３】
（塗膜作製及び試験）
得られたエナメル塗料をガラス板（縦：１５０ｍｍ、横：７０ｍｍ、厚さ：２ｍｍ）に１０ｍｉｌアプリケーターを用いて塗布し、２３℃の大気中にて１週間乾燥させてエナメル塗膜を得た。当該塗料が塗布された面の６０°鏡面光沢を光沢計〔日本電色工業株式会社製、品番：ＶＧ２０００〕で測定した。
【０２２４】
（評価用下塗層の調製）
スレート板〔日本テストパネル（株）製、縦：７０ｍｍ、横：１５０ｍｍ、厚さ：６ｍｍ〕にシーラー〔エスケー化研（株）製、商品名：ＥＸシーラー〕をエアスプレーで１５０ｇ／ｍ２の塗布量で均一に塗布し、２３℃で１週間乾燥させた。
【０２２５】
［耐候性試験］
次に、試料（上記エナメル塗料）を１０ｍｉｌアプリケーターでスレートの被膜上に塗布し、２３℃にて１週間乾燥させた後、当該試料が塗布されたスレート板の側面および背面をアルミニウムテープでシールし、試料が塗布された面の６０°鏡面光沢を光沢計〔日本電色工業（株）製、品番：ＶＧ-７０００〕で測定し、さらに以下の試験条件を１サイクルとして連続で１０００時間繰り返す耐候性試験を行い、前記光沢計で当該スレート板の塗装面の光沢を測定し、
式：［光沢保持率（％）］＝〔［耐候性試験後の光沢］÷［耐候性試験前の光沢］〕×１００
に基づいて光沢保持率を求め、以下の評価基準に基づいて耐候性を評価した。
【０２２６】
（耐候性試験の試験条件）
・試験機：メタルウェザー〔ダイプラ・ウィンテス（株）製、品番：ＫＵ−Ｒ４〕
・照射：上記試験機を用いて、気温６５℃で相対湿度５０％の雰囲気中で４時間照射した（照射強度：８０ｍＷ／ｃｍ２）。
・湿潤：上記照射後、気温３５℃で相対湿度９８％の雰囲気中で４時間暴露した。
なお、湿潤前後に各３０秒間シャワーした。
【０２２７】
［耐汚染性］
（評価用被膜の作製及び試験）
アルミ板〔日本テストパネル（株）製、縦：４００ｍｍ、横：１００ｍｍ、厚さ：１ｍｍ〕に上記エナメル塗料を６ｍｉｌアプリケーターで２回塗布し、２３℃で１週間乾燥させた。
試験板を縦方向に半分の箇所（２００ｍｍ）で南面３０度の傾斜がつくように折り曲げた。得られた試験用被膜を以下の条件にて屋外暴露試験を行った。３ヵ月後、６ヵ月後に試験板を引き上げ、試験板の斜面／立面部位に関して雨筋汚染性を目視により以下の評価基準で評価した。
（試験条件）
南面３０度、直接暴露（暴露地：大阪府吹田市／（株）日本触媒敷地内）。
【０２２８】
（評価基準）
◎：斜面／立面共に全く雨筋が見られない。
○：斜面／立面共に殆ど雨筋が見られない。
△：斜面部分で雨筋が確認され、立面には殆ど雨筋が見られない。
×：斜面部分で雨筋が確認され、立面にも雨筋が見られる。
【０２２９】
実施例の評価結果を表１及び表２に、参考例の評価結果を表３に示す。
【０２３０】
【表１】
2020117668.tif 000011
【０２３１】
【表２】
2020117668.tif 000012
【０２３２】
【表３】
2020117668.tif 000013
【０２３３】
上記表１及び表２の結果から明らかなように、実施例のエマルションによれば、塗膜が優れた耐汚染性を示した。
また、実施例のエマルションによれば、塗膜が優れた耐候性を示した。
【産業上の利用可能性】
【０２３４】
本発明は、塗料用などとして有用なエマルションを提供できる。